(57)【要約】【課題】  水分の放出や浸透を防止するための層を簡易に形成する方法およびそのような層を備える有機ＥＬディスプレイを提供すること。【解決手段】  本発明の有機ＥＬディスプレイの製造方法は、（ａ）透明基板上に色変換フィルタ層、オーバーコート層および第１パッシベーション層を少なくとも含む色変換フィルタ基板を形成する工程と、（ｂ）該色変換フィルタ基板上に第１電極を形成する工程と、（ｃ）該色変換フィルタ基板上の第１電極上に第２パッシベーション層を形成し、レーザー光により、第１電極を露出させる工程と、（ｄ）有機ＥＬ層および第２電極を形成する工程とを含む。本発明の有機ＥＬディスプレイは、上記方法により作成された無機材料からなる第２パッシベーション層を有することを特徴とする。【選択図】  図１
2006127910.tif 000002
【特許請求の範囲】
【請求項１】
透明基板上に、少なくともパターン化された色変換フィルタ層と、該色変換層上のオーバーコート層と、該オーバーコート層上の第１パッシベーション層と、該パッシベーション層上の第１電極と、第１電極に直交する第２電極と、該第１電極と該第２電極の間の有機ＥＬ層と、第１電極間の第２パッシベーション層とを少なくとも備える有機ＥＬディスプレイであって、第２パッシベーション層が無機酸化物からなり、かつ、第２パッシベーション層がレーザー加工により形成されることを特徴とする有機ＥＬディスプレイ。
【請求項２】
（ａ）透明基板上に色変換フィルタ層、オーバーコート層および第１パッシベーション層を少なくとも含む色変換フィルタ基板を形成する工程と、
（ｂ）該色変換フィルタ基板上に第１電極を形成する工程と、
（ｃ）該色変換フィルタ基板上および第１電極上に第２パッシベーション層を形成し、レーザー光により、第１電極を露出させる工程と、
（ｄ）有機ＥＬ層および第２電極を形成する工程と
を含むことを特徴とする有機ＥＬディスプレイの製造方法。
【請求項３】
前記工程（ｃ）において、第２パッシベーション層を形成する前に、第１電極が形成されている領域に蒸発層を形成することを特徴とする、請求項２に記載の有機ＥＬディスプレイの製造方法。
【請求項４】
前記蒸発層が第２パッシベーション層よりも融点が低い材料から形成されることを特徴とする請求項３に記載の有機ＥＬディスプレイの製造方法。
【請求項５】
前記蒸発層が、光感応性樹脂であることを特徴とする請求項３または４に記載の有機ＥＬディスプレイの製造方法。
【請求項６】
前記第２パッシベーション層が絶縁性無機化合物からなり、該無機化合物が、無機酸化物、無機窒化物、無機炭化物、無機フッ化物、無機酸化窒化物、またはこれらの組み合わせから選択されることを特徴とする請求項２から５のいずれかに記載の有機ＥＬディスプレイの製造方法。
【請求項７】
前記第２パッシベーション層が可視領域の波長に吸収を有することを特徴とする請求項２から６のいずれかに記載の有機ＥＬディスプレイの製造方法。
【請求項８】
前記第２パッシベーション層が、顔料を含有することを特徴とする請求項２から６のいずれかに記載の有機ＥＬディスプレイの製造方法。
【請求項９】
前記顔料が、Ｆｅ２Ｏ３、Ｃｒ２Ｏ３、ＣｏＯまたはＡｌ２Ｏ３から選択される酸化物、フタロシアニン系顔料、アントラキノン系顔料またはローダミン／キサンテン系顔料から選択される有機顔料、ＤＢＣまたはＴＣＢから選択される染料、または、Ｎ，Ｎ’−ビス（１−ナフチル）−Ｎ，Ｎ’−ジフェニルビフェニルアミンまたはキノリノール錯体から選択される有機ＥＬ材料から選択されることを特徴とする請求項８に記載の有機ＥＬディスプレイの製造方法。
【発明の詳細な説明】
【技術分野】
【０００１】
本発明は、有機ＥＬディスプレイおよびその製造方法に関する。
【背景技術】
【０００２】
有機化合物のエレクトロルミネッセンス（以下有機ＥＬとも称する）を利用した有機ＥＬディスプレイの一つにパッシブマトリックス型（単純マトリクス型）ディスプレイがある。
【０００３】
パッシブマトリクス型ディスプレイは、透明基板上に設けられた複数の第１電極と、第１電極に直行する複数の第２電極と、これらに挾持された有機層から構成される。第１電極と第２電極の交差領域の発光部を１単位として１画素を形成し、この画素が複数個配列することにより表示部分が形成される。このような有機ＥＬディスプレイの汎用性を考慮した場合、フルカラー化が必要である。有機ＥＬディスプレイのカラー化方式の一つに、基板上にカラーフィルタや蛍光変換層のような色変換フィルタ層を形成し、これを利用して有機発光層からの光を赤、緑、青の３原色に分離あるいは３原色を発生させる方式がある。
【０００４】
このような、色変換方式を採用したフルカラー有機ＥＬパッシブマトリクス型ディスプレイは、第１電極の下側（すなわち、第１電極と透明基板の間）に色変換フィルタが配設されている。色変換フィルタは、樹脂中に色変換用の色素を混合したものであり、フォトリソグラフ法等で形成されるが、混合する色素の熱安定性の問題から、２００℃を超える温度での乾燥が行えない。したがって、塗液中に含有している水分や、パターン形成工程中に混入した水分が保持された状態で色変換フィルタ層が形成される可能性が高い。色変換フィルタ層内に保持された水分は、保存もしくは駆動中に素子に達し、ダークスポットの成長を促進する要因となる。
【０００５】
上述の色変換フィルタより発生した水分に対処する方法として、ガスバリア性を有したオーバーコート層を配設する方法がある。ガスバリア性を有したオーバーコート層の例として、たとえば、高分子材料からなる平坦化層（オーバーコート層）と無機酸化物からなるパッシベーション層を配設するもの（特開平８−２７９３９４号公報、特開平１１−２６１５６号公報（特許文献１、２））、熱硬化樹脂または紫外線硬化樹脂と酸化ケイ素含有バリア膜とを積層して配設するもの（特開２００１−６０４９５号公報（特許文献３））、ハードコート層付フィルムを結合剤で接着したもの（特開平１１−１２１１６４号公報（特許文献４））、単層または積層の高分子材料で形成されたオーバーコート層を配設するもの（特開２０００−１８２７８０号公報、特開平１１−２１９７８６号公報（特許文献５、６））、などが開示されている。
【０００６】
フルカラー有機ＥＬパッシブマトリクス型ディスプレイでは、残存する水分対策として、上述のように多くのガスバリア性を有する層が形成されている。しかしながら、完全にガスバリア性を確保するのは非常に難しく、特に、パッシベーション層の破壊孔跡から有機ＥＬ層へ侵入する水分を防ぐことができず、ダークスポットなどの発生を完璧に抑えることは非常に困難である。
【０００７】
また、パッシブマトリクス型ディスプレイの第１電極および第２電極の周囲は、電極形状が急激に変化するため電界集中が発生しやすい部位であり、有機ＥＬ層が絶縁破壊し、第１電極と第２電極の短絡により、第１電極上あるいは第２電極上に並列する全ての画素が常時発光する等の表示欠陥が発生する。第１電極と第２電極間の短絡を防ぐ方法として、特許第２９１１５５２号明細書（特許文献７）に開示されるように、第１電極および第２電極の周囲に絶縁膜を形成する方法や、特開平９−３３０７９２号公報（特許文献８）に示されるように、絶縁膜材料としてポリイミド、ノボラック樹脂、酸化珪素、窒化珪素などを用いる方法が示されている。
【０００８】
絶縁膜を設ける場合、その材料として、ポリイミドやノボラック樹脂等の高分子材料を用いることの利点は、十分な耐電圧を持つ膜厚をフォトリソグラフ等の方法を用いて簡便に形成することが可能なことである。しかしこれらの材料は吸湿性が高いため、パッシベーション層を抜けてきた水分やガスを吸蔵しやすく、保存または駆動中に水分やガスが有機ＥＬ層へ達し、有機ＥＬ層の変質をもたらし画素エリアの減少を生じる可能性が高く、有機ＥＬ層を形成する前に十分な脱水工程が必要となる。
【０００９】
例えば、車載パネル等の高い信頼性が求められる分野に有機ＥＬディスプレイを使用するためには、高温高湿条件下でも輝度低下の少ないディスプレイが求められるが、特に高温での駆動では高分子材料からの水分の放出が加速的に起こり、有機ＥＬ層に拡散する。この水分の放出により有機ＥＬ層の変質が起こり発光面積が低下する。
【００１０】
【特許文献１】特開平８−２７９３９４号公報
【特許文献２】特開平１１−２６１５６号公報
【特許文献３】特開２００１−６０４９５号公報
【特許文献４】特開平１１−１２１１６４号公報
【特許文献５】特開２０００−１８２７８０号公報
【特許文献６】特開平１１−２１９７８６号公報
【特許文献７】特許第２９１１５５２号明細書
【特許文献８】特開平９−３３０７９２号公報
【発明の開示】
【発明が解決しようとする課題】
【００１１】
水分の放出を防止する方法として、上述のようなオーバーコート層、パッシベーション層などを設けることの他に、絶縁膜材料に高分子材料より吸湿性の低い無機材料を用いることが考えられる。しかしながら無機材料をフォトリソグラフ法でパターニングすると、第１電極に損傷を与え表示欠陥の原因となりうる表面粗さを生じていた。また、上述の通り、オーバーコート層、パッシベーション層などを設けるのみでは水分の放出を完全に防止することは困難である。
【００１２】
本発明は上述の問題に鑑みてなされたものであり、水分の放出や浸透を更に防止するための層を所定の形状に簡易に形成する方法を提供し、かつ、このような層を含むフルカラー有機ＥＬディスプレイを提供することを目的とし、長期にわたって安定した発光特性を維持するフルカラー有機ＥＬディスプレイを得ることを目的とする。
【課題を解決するための手段】
【００１３】
本発明の第１は、フルカラー有機ＥＬパッシブマトリクス型ディスプレイに関し、該ディスプレイは、透明基板上に、少なくともパターン化された色変換フィルタ層と、該色変換層上のオーバーコート層と、該オーバーコート層上の第１パッシベーション層と、該パッシベーション層上の第１電極と、第１電極に直交する第２電極と、該第１電極と該第２電極の間の有機ＥＬ層と、第１電極間の第２パッシベーション層とを少なくとも備える有機ＥＬディスプレイであって、第２パッシベーション層が無機酸化物からなり、かつ、第２パッシベーション層がレーザー加工により形成されることを特徴とする。
【００１４】
本発明の第２は、フルカラー有機ＥＬパッシブマトリクス型ディスプレイの製造方法に関し、該方法は、（ａ）透明基板上に色変換フィルタ層、オーバーコート層および第１パッシベーション層を少なくとも含む色変換フィルタ基板を形成する工程と、（ｂ）該色変換フィルタ基板上に第１電極を形成する工程と、（ｃ）該色変換フィルタ基板上に第１電極上に第２パッシベーション層を形成し、レーザー光により、第１電極を露出させる工程と、（ｄ）有機ＥＬ層および第２電極を形成する工程とを含むことを特徴とする。
【００１５】
本発明の製造方法では、前記工程（ｃ）において、第２パッシベーション層を形成する前に、第１電極が形成されている領域に蒸発層を形成することを特徴とする。蒸発層は第２パッシベーション層よりも融点か低い材料から形成されることが好ましく、光感応性樹脂であることが好ましい。
【００１６】
本発明の製造方法では、第２パッシベーション層は絶縁性無機化合物からなり、該無機化合物が、無機酸化物、無機窒化物、無機炭化物、無機フッ化物、無機酸化窒化物、またはこれらの組み合わせから選択されることが好ましい。また、第２パッシベーション層は可視領域の波長に吸収を有することが好ましい。更に、第２パッシベーション層は、顔料を含有することが好ましく、この顔料は、Ｆｅ２Ｏ３、Ｃｒ２Ｏ３、ＣｏＯまたはＡｌ２Ｏ３から選択される酸化物、フタロシアニン系顔料、アントラキノン系顔料またはローダミン／キサンテン系顔料から選択される有機顔料、ＤＢＣまたはＴＣＢから選択される染料、または、Ｎ，Ｎ’−ビス（１−ナフチル）−Ｎ，Ｎ’−ジフェニルビフェニルアミンまたはキノリノール錯体から選択される有機ＥＬ材料から選択されることが好ましい。
【発明の効果】
【００１７】
第２パッシベーション層を無機物で形成し、パターンニングをレーザー光で行うことにより、長期にわたって安定した発光特性を有するカラー有機ＥＬディスプレイを得ることができる。
【発明を実施するための最良の形態】
【００１８】
以下の本発明の説明では、適宜図面を参照する。図１は本発明の有機ＥＬディスプレイの一実施形態を示す概略図である。
【００１９】
図１は本発明のディスプレイの構造を示す。本発明のディスプレイは、透明基板１上に、色変換フィルタ層（２、３、４）、オーバーコート層５、第１パッシべーション層６、第１電極７、第１電極間に設けられた第２パッシべーション層９、有機ＥＬ層１０、および第２電極１１を少なくとも含む。本発明のディスプレイでは、第１電極間に第２パッシべーション層９を設けたことを特徴とし、この第２パッシベーション層として無機酸化物を使用することが特徴である。このような構造を有し、特定の材料を使用することで、有機ＥＬ層への水分の侵入を防止し、長期間安定した発光特性を維持できるフルカラー有機ＥＬディスプレイを得ることが可能となる。
【００２０】
なお、図１において、カラー有機ＥＬディスプレイは、複雑化を避けるため一画素として表したが、もちろん複数画素からなるカラー有機ＥＬディスプレイであってもよい。また、図１には示していないが、適切な封止部材を含むことが好ましい。
【００２１】
なお、本発明の有機ＥＬディスプレイは、以下に示すように、第２パッシベーション層がレーザー加工により所望の形状に形成されることを特徴とする。
【００２２】
本発明の有機ＥＬディスプレイの各構成要素に使用される材料などは、以下に説明する本発明の第２の側面（有機ＥＬディスプレイの製造方法）において、併せて説明する。
【００２３】
次に、本発明の有機ＥＬディスプレイの製造方法を図２および図３を参照しながら説明する。以下の説明では、上記図１で説明した有機ＥＬディスプレイを例に取りその製造方法を例示する。以下の説明では、第１電極７が陽極であり、第２電極１１が陰極であり、透明な支持基板１上に各色の色変換フィルタ層２、３、４、オーバーコート層５を形成する場合を例に取る。
【００２４】
本発明の有機ＥＬディスプレイの製造方法は、（ａ）透明基板上に色変換フィルタ層、オーバーコート層および第１パッシベーション層を少なくとも含む色変換フィルタ基板を形成する工程と、（ｂ）該色変換フィルタ基板上に第１電極を形成する工程と、（ｃ）該色変換フィルタ基板上および第１電極上に第２パッシベーション層を形成し、レーザー光により、第１電極を露出させる工程と、（ｄ）有機ＥＬ層および第２電極を形成する工程とを含む。
【００２５】
本発明の第１の工程は、色変換フィルタ基板を形成する工程である。本発明のディスプレイでは、色変換フィルタ基板は、絶縁性の透明基板１、色変換フィルタ層２、３、４、オーバーコート層５が設けられている。これらの層は従来の一般的手順により作製することができる。すなわち、まず、透明な支持基板１上に、ブラックマトリックス１２をパターン形成し、色変換フィルタ層２、３、４を形成し、オーバーコート層５を形成する（図２（ａ））。なお、ブラックマトリックスは、任意構成要素であり、本発明ではこれを設けても設けなくてもよい。以下の説明では、ブラックマトリックスを設ける例である。
【００２６】
具体的な製造方法は、例えば黒色の無機層、黒色顔料または黒色染料を樹脂に分散した層等を、例えばコーニング社製のガラスのような透明な支持基板上に、スパッタ法、ＣＶＤ法、真空蒸着等のドライプロセス、スピンコート法のようなウエットプロセスにより形成することができ、フォトリソグラフ法等によりパターンニングしてブラックマトリックス１２を形成することができる。なお透明な支持基板１は、上記のもの以外にも、一般のガラスやプラスチックなどからなる絶縁性基板、または、半導電性や導電性基板に絶縁性の薄膜を形成した基板を用いることができる。あるいはまた、ポリオレフィン、アクリル樹脂、ポリエステル樹脂またはポリイミド樹脂などから形成される可撓性フィルムを、支持基板１として用いてもよい。本発明では、支持基板１は透明であることが必要である。支持基板の厚さなどのパラメータは従来の通りであり、当業者により適切に選択されうる。
【００２７】
次に、色変換フィルタ層（２、３、４）を作成する。具体的にはカラーフィルタ層の材料をブラックマトリックス１２を設けた透明な支持基板１上にスピンコート法などを用いて塗布し、フォトリソグラフ法などによりパターンニングを行えばよい。次に、このカラーフィルタ層上に蛍光変換層を形成する。例えば、染料または顔料を含有したマトリックス樹脂をスピンコート法などを用いて塗布し、フォトリソグラフ法などによりパターンニングを行うことにより蛍光変換層を形成することができる。以上のようにして色変換フィルタ層（２、３、４）を形成する。より具体的には、例えば、カラーフィルタ層の材料やマトリックス樹脂を光および／または熱処理して、ラジカル種やイオン種を発生させ、必要なパターンのみ重合または架橋させて硬化させる。次いで、未硬化の部分を除去して、各層を形成する。このような成膜の条件は、従来通りである。
【００２８】
色変換フィルタ層の材料などの諸条件は以下の通りである。
【００２９】
色変換フィルタ層
各色変換フィルタ層は、それぞれ、赤、緑および青の染料または顔料からなる赤色変換フィルタ層、緑色変換フィルタ層および青色変換フィルタ層である。
【００３０】
本明細書において、色変換フィルタ層は、カラーフィルタ層、蛍光変換層、およびカラーフィルタ層と蛍光変換層との積層体の総称である。蛍光変換層は、有機ＥＬ層で発光される近紫外領域ないし可視領域の光、特に青色ないし青緑色領域の光を吸収して異なる波長の可視光を蛍光として発光するものである。Ｒ、Ｇ、Ｂそれぞれの蛍光変換層は、少なくとも有機蛍光色素とマトリクス樹脂とを含む。フルカラー表示を可能にするためには、少なくとも赤色（Ｒ）領域、緑色（Ｇ）領域および青色（Ｂ）領域の独立した色変換フィルタ層が設けられる。
【００３１】
１）Ｒ、Ｇ、Ｂ色変換フィルタ層
本発明では、有機蛍光色素として、少なくとも赤色領域の蛍光を発する蛍光色素の一種類以上が用いられ、緑色領域の蛍光を発する蛍光色素の一種以上と組み合わせることが好ましい。これは以下の理由による。有機ＥＬ層が発光源である場合、青色ないし青緑色領域の光を発光するものが得やすいが、これを単なる赤色フィルタ層に通して赤色領域の光に変更しようとすると、元々赤色領域の波長の光が少ないため、極めて暗い出力光になってしまう。従って、十分な強度の出力を持った赤色領域の光を得るためには、発光体としての有機ＥＬ層からの光を蛍光色素によって一旦吸収させ、赤色領域の光に変換させることが必要となる。このように、赤色領域の光は、発光体からの光を蛍光色素によって赤色領域の光に変換させることにより、十分な強度の出力が可能となる。
【００３２】
一方、緑色領域の光は、赤色領域の光と同様に、発光体からの光を別の蛍光色素によって緑色領域の光に変換させて出力させてもよいし、または、発光体の発光が緑色領域の光を十分に含むならば、この発光体からの光を単に緑色フィルタ層を通して出力してもよい。
【００３３】
また、青色領域の光に関しては、発光源からの光（例えば有機ＥＬ層からの光）を単なる青色フィルタ層に通して出力させることが可能である。
【００３４】
（有機蛍光色素）
本発明において、有機蛍光色素は、有機ＥＬ層のような発光体から発せられる近紫外領域ないし可視領域の光、特には青色ないし青緑色領域の光を吸収して、該発光体とは異なる波長の可視光を発するものであれば特に限定されない。
【００３５】
有機ＥＬ層から発せられる青色から青緑色領域の光を吸収して、赤色領域の蛍光を発する蛍光色素には、例えば以下のような有機蛍光色素がある。すなわち、ローダミンＢ、ローダミン６Ｇ、ローダミン３Ｂ、ローダミン１０１、ローダミン１１０、スルホローダミン、べ一シックバイオレット１１、べーシックレッド２などのローダミン系色素、シアニン系色素、１−エチル−２−［４−（ｐ−ジメチルアミノフェニル）−１３−ブタジエニル］−ピリジウム−パークロレート（ピリジン１）などのピリジン系色素、あるいはオキサジン系色素などである。さらに、各種染料（直接染料、酸性染料、塩基性染料、分散染料など）も所望の蛍光を発することができれば使用することができる。
【００３６】
有機ＥＬ層から発せられる青色ないし青緑色領域の光を吸収して、緑色領域の蛍光を発する蛍光色素には、例えば以下のような有機蛍光色素がある。すなわち、３−（２−ベンゾチアゾリル）−７−ジエチルアミノクマリン（クマリン６）、３−（２’−ベンゾイミダゾリル）−７−Ｎ，Ｎ−ジエチルアミノクマリン（クマリン７）、３−（２’−Ｎ−メチルベンゾイミダゾリル）−７−Ｎ，Ｎ−ジエチルアミノクマリン（クマリン３０）、２，３，５，６−１Ｈ，４Ｈ−テトラヒドロ−８−トリフルオロメチルキノリジン（９，９ａ，１−ｇｈ）クマリン（クマリン１５３）などのクマリン系色素、または、クマリン色素系染料であるべーシックイエロー５１、さらにはソルベントイエロー１１、ソルベントイエロー１１６などのナフタルイミド系色素などである。さらに、各種染料（直接染料、酸性染料、塩基性染料、分散染料など）も所望の蛍光を発することができれば使用することができる。
【００３７】
なお、本発明に用いることができる有機蛍光色素を、ポリメタクリル酸エステル、ポリ塩化ビニル、塩化ビニル−酢酸ビニル共重合樹脂、アルキッド樹脂、芳香族スルホンアミド樹脂、尿素樹脂、メラミン樹脂、ベンゾグアナミン樹脂およびこれらの樹脂混合物などに予め練り込んで顔料化して、有機蛍光顔料としてもよい。また、これらの有機蛍光色素や有機蛍光顔料（本明細書中で、前記２つを合わせて有機蛍光色素と総称する）は単独で用いてもよく、蛍光の色相を調整するために二種以上を組み合わせて用いてもよい。本発明に用いる有機蛍光色素は、色変換フィルタ層に対して、この色変換フィルタ層の重量を基準として０．０１〜５重量％、より好ましくは０．１〜２重量％の量で含有される。有機蛍光色素の含有量が０．０１重量％未満の場合には、十分な波長変換を行うことができず、その含有量が５％を越える場合には、濃度消光等の効果により色変換効率の低下が起こる。
【００３８】
２）マトリックス樹脂
次に、本発明の色変換フィルタ層に用いられるマトリックス樹脂について説明する。マトリックス樹脂は、光硬化性樹脂または光熱併用型の硬化性樹脂からなる。これを、光および／または熱処理して、ラジカル種やイオン種を発生させて重合または架橋させ、樹脂を不溶不融化させて、色変換フィルタ層等を形成する。
【００３９】
光硬化性または光熱併用型の硬化性樹脂には、（１）アクロイル基やメタクロイル基を複数有するアクリル系多官能モノマーおよびオリゴマー、（２）ポリビニル桂皮酸エステル、（３）鎖状または環状オレフィン、（４）エポキシ基を有するモノマーなどが含まれる。また、光硬化性樹脂または光熱併用型の硬化性樹脂は、色変換フィルタ層として硬化されない状態では、有機溶媒またはアルカリ溶液に可溶であることが好ましい。
【００４０】
これらの硬化性樹脂は、例えば以下のような組成物として使用され、基板上に塗布された後、パターンニングされる。例えば、（１）の硬化性樹脂は、光または熱重合開始剤と混合され、この組成物を塗布した後、光または熱処理して、光ラジカルや熱ラジカルを発生させて重合させる。また、（２）の硬化性樹脂は、増感剤と混合され、この組成物を塗布した後、光または熱処理により二量化させて架橋する。（３）の硬化性樹脂は、ビスアジドと混合され、この組成物を塗布した後、光または熱処理によりナイトレンを発生させ、オレフィンと架橋させる。（４）の硬化剤は、光酸発生剤と混合され、この組成物を塗布した後、光または熱処理により、酸（カチオン）を発生させて重合させる。本発明では、特に（１）の光硬化性または光熱併用型硬化性樹脂からなる組成物が高精細でパターンニングが可能であり、耐溶剤性、耐熱性等の信頼性の面でも好ましい。
【００４１】
３）カラーフィルタ層
カラーフィルタ層は、特定の波長の透過率を制御するものである。カラーフィルタ層には、例えば、顔料または染料を樹脂中に分散した膜、真空蒸着した着色膜、屈折率の異なる多層膜、または基板に対する着色など、様々なものがあり、本発明で何れの方法も採用することができる。例えば、顔料を分散させた樹脂膜によるカラーフィルタ層には、フタロシアニン等の顔料をポリイミド等の樹脂に分散したものなどを例として挙げることができる。
【００４２】
４）ブラックマトリックス
ブラックマトリックスは、可視光をよく吸収し、発光部および色変換フィルタ層へ悪影響を与えないものであれば特に限定されない。本発明では、黒色の無機層、黒色顔料または黒色染料を樹脂に分散した層等によりブラックマトリックスを形成することが好ましい。例えば、黒色の無機層としては、クロム膜（酸化クロム／クロム積層膜）などを挙げることができる。また、黒色顔料または黒色染料を樹脂に分散した層としては、例えば、カーボンブラック、フタロシアニン、キナクリドン等の顔料または染料をポリイミドなどの樹脂に分散したもの、カラーレジストなどが挙げられる。これらのブラックマトリックスは、スパッタ法、ＣＶＤ法、真空蒸着等のドライプロセス、スピンコート法のようなウエットプロセスにより形成することができ、フォトリソグラフ法等によりパターンニングすることができる。
【００４３】
本発明では、ブラックマトリックスの光反射率は、４０％以下、好ましくは３０％以下、より好ましくは１０％以下である。これ以上の反射率であると、外部からの入射光を反射し、コントラストを低下させる原因となる。本発明では、上記クロム膜（数十％）、および顔料分散樹脂層（１０％以下）が好ましい光反射率を有するが、クロム膜よりも顔料分散樹脂層の方が低い反射率を有するため好ましい。ただし、無機層は、材料により電気伝導性を持たせることが可能であり、透明電極の補助電極としての機能を持たせることができる場合があるので、ブラックマトリックスの材料は、色変換フィルタ層の用途に応じて適宜選択すればよい。ブラックマトリックスは、好ましくは０．５〜２．０μｍの厚さを有する。
【００４４】
続いて、オーバーコート層５および第１パッシベーション層６を形成する。オーバーコート層の形成方法は、例えば、高分子材料を用いる場合には、上記の色変換フィルタ層、ブラックマトリックスなどを設けた支持基板上に、オーバーコート層を形成するための材料を、スピンコート法等で塗布し、これに紫外線を照射してオーバーコート層を硬化し、次いでアルカリ液等を用いて未硬化の部分を除去するというような手段が含まれる。また、無機材料を使用する場合には、スパッタ法、ＣＶＤ法、真空蒸着法、ディップ法などの慣用的手段により当該層を形成することができる。
【００４５】
本発明では、有機ＥＬディスプレイの発光部が水分やアルカリ等に弱いことがあるので、色変換フィルタ層の各要素を密閉し、保護するための第１パッシベーション層６を設ける。第１パッシベーション層６は、スパッタ法などで成膜することができる。なお、本発明においては、上記オーバーコート層およびパッシベーション層を両機能を備えた１つの層（表面平滑層）として形成することもできる。この場合、例えば上記無機酸化物、無機窒化物等を、スパッタ法、ＣＶＤ法、真空蒸着法、ディップ法などの慣用的手段により当該層を形成することができる。
【００４６】
以下にオーバーコート層５および第１パッシベーション層６の材料等について説明する。
【００４７】
オーバーコート層（５）
オーバーコート層は、電極間の短絡の原因となる色変換フィルタ層により生じる支持基板上の凹凸を平坦化する。オーバーコート層は、前記の平坦化と、発光部および色変換フィルタ層へ悪影響のない当該技術分野で知られている任意の材料により形成することができる。好ましくは、ＳｉＯｘ、ＳｉＮｘ、ＳｉＮｘＯｙ、ＡｌＯｘ、ＴｉＯｘ、ＴａＯｘ、ＺｎＯｘ等の無機酸化物または窒化物、あるいはポリイミドまたはアクリル樹脂から形成される。オーバーコート層の膜厚は、１μｍ〜１０μｍであることが好ましい。
【００４８】
第１パッシベーション層（６）
本発明では、支持基板上のブラックマトリックス、色変換フィルタ層、オーバーコート層などを覆う第１パッシベーション層６を設ける。このパッシベーション層６は、外部環境からの酸素、低分子成分および水分の透過を防止し、それらによる有機ＥＬ層の機能低下を防止するのに有効である。また、第１パッシベーション層６は、この上に形成される第１電極などが断線しないように、高い平坦性を有していることが好ましい。さらに、第１パッシベーション層６は、有機ＥＬ層の発光を外部へと透過させるために、その発光波長域において透明であることが好ましい。
【００４９】
これらの要請を満たすために、第１パッシベーション層は、可視域における透明性が高く（４００〜８００ｎｍの範囲で透過率５０％以上）、電気絶縁性を有し、水分、酸素および低分子成分に対するバリア性を有し、好ましくは鉛筆硬度２Ｈ以上の膜硬度を有する材料で形成される。例えば、ＳｉＯｘ、ＳｉＮｘ、ＳｉＮｘＯｙ、ＡｌＯｘ、ＴｉＯｘ、ＴａＯｘ、ＺｎＯｘ等の無機酸化物、無機窒化物等の材料を使用できる。第１パッシベーション層６の厚さは、０．１〜１０μｍであることが好ましい。
【００５０】
なお、本発明においては、上記オーバーコート層５および第１パッシベーション層６を両機能を備えた１つの層（表面平滑層）として形成することもできる。この場合、当該技術分野で知られている任意の材料、例えば上記無機酸化物、無機窒化物等により当該層を形成することができる。
【００５１】
本発明の第２の工程は、該色変換フィルタ基板上に第１電極を形成する工程である（図２（ｂ））。第１電極の材料としては、ＩＴＯ、Ｉｎ−Ｚｎ酸化物、ＡＴＯ等を用いることができ、特に室温成膜により比較的低抵抗な膜が得られ、弱酸によりパターニングが可能なＩｎ−Ｚｎ酸化物を用いることが望ましい。成膜方法としてはスパッタ法等の方法を用い、フォトリソグラフ法によりパターニングを行う。
【００５２】
本発明の第３の工程は、色変換フィルタ基板上および第１電極上に第２パッシベーション層を形成し、レーザー光により、第１電極を露出させる工程である（図２（ｂ）、（ｃ）、図３（ａ）、（ｂ））。
【００５３】
本発明では、第２パッシベーション層を形成する前に、第１電極上に蒸発層８を形成することが好ましい（図２（ｂ））。蒸発層８は必要に応じて適宜用いられる層であり、第１電極７へのレーザー加工による損傷を防止する。蒸発層８は第１電極７上のレーザー加工部に形成され、第２パッシべーション層９よりも融点の低い材料から構成されればよい。
【００５４】
蒸発層８は第２パッシベーション層９よりも融点が低いためにレーザー光の熱を吸収して蒸発しやすい。したがって加工部の周囲に熱が拡散しにくく、第１電極に対し損傷を与えることがない。蒸発層の材料は上述のように、第２パッシべーション層よりも低融点であれば特に制限はないが、有機化合物、特には光感応性樹脂からなることが好ましい。例えば一般的なフォトレジスト材料を用いることができる。
【００５５】
蒸発層８は、上記材料をスピンコート法により成膜し、プリベークの後、露光、現像などを順次行い、所望に応じてポストベークを行うなどの各工程により形成することができる。蒸発層８の膜厚は、１００〜２０００ｎｍ、好ましくは５００〜１０００ｎｍである。なお、蒸発層は、後述する第２パッシベーション層の膜厚と等しいか、または該膜厚よりも厚く形成することが好ましい。
【００５６】
次にパネル全面に第２パッシべーション層９を形成する（図２（ｃ））。第２パッシべーション層の材料は、絶縁性無機化合物からなり、酸化物、窒化物、炭化物、フッ化物、酸化窒化物、またはこれらの化合物を組み合わせて用いてもよい。金属酸化物、金属窒化物、金属炭化物、金属酸化窒素物を構成する金属は、珪素、アルミニウム、チタンおよびこれらの混合物が好ましい。絶縁膜層の好ましい材料は、ＳｉまたはＡｌの少なくとも１種と、ＯまたはＮの少なくとも１種とを含む材料である。たとえば、ＳｉＯｘ、ＳｉＮｘ、ＳｉＯｘ、Ｎｙ、ＡｌＯｘ、ＡｌＮｘ、Ｓｉ−Ａｌ−Ｏ−Ｎを用いることができる。その他の絶縁性材料として、ＴｉＯ２、ＢＮなどが、また、炭化物材料としては、ＳｉＣなども利用可能である。
【００５７】
第２パッシべーション層は後述するようにレーザーにより加工するが、加工しやすいように以下の材料を添加して、可視域に吸収をもつようにすることもできる。第１電極に対して透明な波長領域において、第２パッシべーション層に吸収を持たせることによりレーザー光は第２パッシべーション層に吸収される。第２パッシべーション層が蒸発しやすくなることから、第１電極に対し損傷を与えることがない。
【００５８】
第２パッシべーション層への添加材料としては、無機顔料、具体的にはＦｅ２Ｏ３，Ｃｒ２Ｏ３，ＣｏＯ，Ａｌ２Ｏ３などの酸化物系や、フタロシアニン系、アントラキノン系、ローダミン／キサンテン系などの有機顔料、またはＤＣＢ、ＴＣＢなどの染料あるいはＮ，Ｎ′−ビス（１−ナフチル）−Ｎ，Ｎ′−ジフェニルビフェルアミン、キノリノール錯体などの有機ＥＬ材料であってもよい。
【００５９】
第２パッシべーション層は、スパッタ法、蒸着法等の成膜方法により膜形成をおこなうことができる。添加物は、ターゲットの形成が可能な材料の場合には、スパッタ法で主成分と積層してもよいし、蒸着法で積層してもよい。あるいは、第２パッシベーション層の主成分を蒸着により形成する場合には、主成分と添加物を共蒸着で成膜してもよい。第２パッシベーション層の膜厚は、１００〜１０００ｎｍ、好ましくは１００〜５００ｎｍである。
【００６０】
次に、第１電極の一部が露出するようにレーザー光１３により所定の形状に加工する（図３（ａ）、（ｂ））。レーザー加工は、エキシマレーザー（ＡｒＦ，ＫｒＦ，ＸｅＣｌ，ＸｅＦ）や、ＹＡＧレーザー（ＳＨＧ，ＴＨＧ，ＦＨＧを含む）等を用いて行うことができる。レーザー加工の手順としては、レーザー光１３をレンズより数十〜数百μｍに絞って走査したり、または面光源を使用して、加工部のみを透過するようなマスクを用いて基板に対して照射する方法などがある。なお、レーザー光の強度は第１電極まで傷つけないよう適切に調整する必要がある。例えば、エキシマレーザーの場合１００〜４５０ｍＪ／パルスのレーザー光を用いることができる。
【００６１】
本発明では、前記第２パッシべーション層９上に陰極分離隔壁を形成してもよい。陰極分離隔壁にはアクリレート等のネガ型のフォトレジストやノボラック樹脂等のネガ型フォトレジストを用いることができる。陰極分離隔壁は逆テーパー形状を有しており、陰極のパターニング機能をもつ。陰極を目的の形状に開口部を形成したマスクにより成膜する場合には陰極分離隔壁を用いる必要はない。
【００６２】
本発明では、オーバーコート層５と透明な支持基板１との間の層において、水分を含有しうる層、すなわち、色変換フィルタ層２、３、４、およびオーバーコート層５、に含まれる水分を除く為に、真空中内で加熱を行い、樹脂中に含まれる水分や形成された素子の表面に吸着した水分を除去することが好ましい。
【００６３】
本発明の第４の工程は、有機ＥＬ層および第２電極を形成する工程である（図３（ｃ））。前述のパターンを形成した基板上に有機ＥＬ層を形成する。
【００６４】
第１電極上に設けられる有機ＥＬ層は、陽極および陰極に電圧が印加されることによって生じる正孔および電子が再結合することで発光する有機発光層を少なくとも含み、陽極／発光層／陰極の構成を基本として、これに正孔注入輸送層や電子注入輸送層を設けたもの、たとえば以下のような構成のものが知られている。
（１）陽極／有機発光層／陰極
（２）陽極／正孔注入層／有機発光層／陰極
（３）陽極／有機発光層／電子輸送層／陰極
（４）陽極／正孔注入層／有機発光層／電子輸送層／陰極
（５）陽極／正孔注入層／正孔輸送層／有機発光層／電子輸送層／陰極
（６）陽極／正孔注入層／正孔輸送層／有機発光層／電子輸送層／電子注入層／陰極
【００６５】
上記の層構成において、陽極および陰極の少なくとも一方は、該有機発光体の発する光の波長域において透明であることが望ましく、透明である電極を通して光を取りだし、前記色変換フィルタ層に光を入射させる。
【００６６】
該正孔注入輸送層は、陽極より注入された正孔を有機発光層に伝達する機能を有し、また、電子注入輸送層は陰極より注入された電子を有機発光層に伝達する機能を有している。そして、該正孔注入輸送層を発光層と陽極との間に介在させることによって、より低い電界で多くの正孔が発光層に注入され、発光層に陰極または電子注入層より注入された電子は、正孔注入輸送層が電子を輸送しないので、正孔注入輸送層と有機発光層との界面に蓄積され発光効率が上がることが知られている。
【００６７】
有機ＥＬ層における各層の材料としては、特に限定されるものではなく公知のものが使用される。正孔注入層は、フタロシアニン類（銅フタロシアニンなど）またはインダンスレン系化合物などを用いることができる。正孔輸送層は、ＴＰＤ、Ｎ，Ｎ′−ビス（１−ナフチル）−Ｎ，Ｎ′−ジフェニルビフェルアミン（α−ＮＰＤ）、４，４′，４″−トリス（Ｎ−３−トリル−Ｎ−フェニルアミノ）トリフェニルアミン（ｍ−ＭＴＤＡＴＡ）、Ｎ，Ｎ，Ｎ′−テトラビフェニル−４，４′−ビフェニレンジアミン（ＴＢＰＢ）などのトリアリールアミン系材料を含む公知の材料を用いることができる。有機発光層は、例えば、青色から青緑色の発光を得るためには、有機発光層中に、例えばベンゾチアゾール系、ベンゾイミダゾール系、ベンゾオキサゾール系などの蛍光増白剤、金属キレート化オキソニウム化合物、スチリルベンゼン系化合物、芳香族ジメチリディン系化合物などの材料が好ましく使用される。あるいはまた、ホスト化合物（ジスチリルアリーレン化合物、ＴＰＤ，アルミニウムトリス（８−キノリノラート）（Ａｌｑ３など））にドーパント（ペリレン、キナクリドン類、ルブレンなど）を添加することによって、種々の波長域の光を発する有機発光層を形成してもよい。電子輸送層は、２−（４−ビフェニル）−５−（ｐ−ｔブチルフェニル）−１，３，４−オキサジアゾール（ＰＢＤ）のようなオキサジアゾール誘導体、トリアゾール誘導体、トリアジン誘導体、フェニルキノキサリン類、アルミニウムのキノリノール錯体（例えばＡｌｑ３）などを用いることができる。電子注入層としては、以下の第２電極の説明で記載した仕事関数の小さな材料を使用することができる。
【００６８】
有機ＥＬ層の形成方法としては、たとえば蒸着法、スピンコート法、キャスト法、ＬＢ法などの公知の方法により薄膜化することにより形成することができる。また樹脂などの結着材とともに溶剤に溶かして溶剤としたのち、スピンコート法などにより薄膜化して形成することができる。
【００６９】
第２電極は、仕事関数４．８ｅＶ未満（仕事関数の小さい）の金属及び合金が好ましく、Ａｌ，Ａｇ，ＭｇまたはＭｎまた、それらの金属を含有する合金ＡｌＬｉ，ＭｇＡｇなどが好ましい。また、ＬｉＦ／Ａｌなどの積層電極を用いることもできる。
【００７０】
なお、上記説明では、第１電極を陽極、第２電極を陰極として説明したが、本発明においては、これらの電極は陽極、陰極の何れとしても機能させることができる。上記説明とは逆に、第１電極を陰極とし、第２電極を陽極とする際の電極の構成は、従来の通りである。
【００７１】
本発明では、上記のようにして得られた素子を封止部材により封止することが好ましい。封止部材として、酸化シリコンや酸化窒化シリコン等も無機膜を用いて第２電極を形成した後に、これらの無機膜を連続的に形成する方法や、ガラス基板、ＳＵＳ缶、ポリカーボネート等のフィルム基板を用いて、ＵＶ硬化樹脂等により透明支持基板と接着する方法を用いることができる。
【実施例１】
【００７２】
以下、実施例により本発明をより詳細に説明する。以下の実施例では適宜図面を参照しながら説明する。
【００７３】
図１は透明な支持基板１上に赤、緑、青の染料または顔料からなる色変換フィルタ層２、３、４を形成し、後に、オーバーコート層５と第１パッシべーション層６、第１の電極７、第２パッシべーション層９、有機ＥＬ層１０、第２の電極１１とを形成した、有機ＥＬディスプレイの断面図である。
【００７４】
以下に本発明の有機ＥＬディスプレイの製造工程を示す。以下の説明においては、適宜図面を参照する。
【００７５】
［青色フィルタの作製］
青色フィルタ材料（富士ハントエレクトロニクステクノロジー製：カラーモザイクＣＢ−７００１）を透明基板１としてのコーニングガラス（５０×５０×１．１ｍｍ）上に、スピンコート法を用いて塗布し、フォトリソグラフ法によりパターニングを実施した。
【００７６】
［緑色変換フィルタの作製］
蛍光色素としてクマリン６（０．７重量部）を溶剤のプロピレングリコールモノメチルエーテルアセテート（ＰＧＭＥＡ）１２０重量部へ溶解させた。光重合性樹脂の「Ｖ２５９ＰＡ／Ｐ５」（商品名、新日鐵化成工業株式会社）１００重量部を加えて溶解させ、塗布液を得た。この塗布溶剤を、青色フィルタのラインパターンが形成済である。透明基板１上に、スピンコート法を用いて塗布し、フォトリソグラフ法により、パターニングを実施した。
【００７７】
［赤色変換フィルタ層の作製］
蛍光色素としてクマリン６（０．６重量部）、ローダミン６Ｇ（０．３重量部）、ベーシックバイオレット１１（０．３重量部）を溶剤のプロピレングリコールモノメチルエーテルアセテート（ＰＧＭＥＡ）１２０重量部へ溶解させた。光重合性樹脂の「Ｖ２５９ＰＡ／Ｐ５」（商品名、新日鐵化成工業株式会社）１００重量部を加えて溶解させ、塗布液を得た。この塗布溶剤を、青色フィルタおよび緑色変換フィルタのラインパターンが形成済である。透明基板１上に、スピンコート法を用いて塗布し、フォトリソグラフ法により、パターニングを実施した。
【００７８】
［オーバーコート層の作製］
この蛍光変換フィルタの上に、オーバーコート層５としてＵＶ硬化型樹脂（エポキシ変性アクリレート）をスピンコート法にて塗布し、高圧水銀灯にて照射し、膜厚８μｍ形成した。この時、蛍光変換フィルタのパターンは変形がなく、且つ、オーバーコート層の上面は平坦であった。
【００７９】
［第１パッシべーション層の作製］
第１パッシべーション層６としてＤＣスパッタ法により室温において、ＳｉＯｘ膜を３００ｎｍ形成した。スパッタターゲットにはＳｉを用い、スパッタガスとしてＡｒおよび酸素の混合ガスを用いた。製膜はマスク製膜で実施し、オーバーコート層５の全面を覆うように形成した。
【００８０】
［第１電極の形成］
第１電極７として透明導電膜であるＩｎ−Ｚｎ酸化物パターンを形成した。透明導電膜は、ＤＣスパッタ法により室温において、Ｉｎ−Ｚｎ酸化物膜を２００ｎｍ形成した。スパッタターゲットにはＩｎ−Ｚｎ酸化物焼成ターゲットを用い、スパッタガスとしてＡｒおよび酸素の混合ガスを用いた。フォトリソグラフによりレジストをパターニングした後にシュウ酸をエッチング液として用いてパターニングすることにより形成した。
【００８１】
［蒸発層の形成］
ノボラック系樹脂を用いたポジ型フォトレジスト（東京応化製、ＯＦＰＲ−８００）をスピンコート法にて成膜して、通常のフォトリソグラフ法により、画素領域以外が除去されるようにパターニングを行って、蒸発層８を形成した。即ち、膜厚約１．２μｍに成膜した後、クリーンオーブンにてプリベークを行い、マスクを用いて露光、現像を行うことにより、蒸発層８とした。
【００８２】
［第２パッシべーション層の作製］
第２パッシべーション層９としてＤＣスパッタ法により室温において、ＳｉＯｘ膜を３００ｎｍ形成した。スパッタターゲットにはＳｉを用い、スパッタガスとしてＡｒおよび酸素の混合ガスを用いた。製膜後、レーザー加工により、パターニングを実施し、第１電極上で各画素に対応した位置に開口部を得た。尚、レーザー加工には、ＹＡＧ高調波レーザーを使用した。出力調整をした後マスクとレンズを用い、レーザー線を線幅８０μｍに絞って照射することにより、良好に第２パッシべーション層を加工することができた。
【００８３】
［有機ＥＬ素子の作製］
次いで、前記透明導電膜を形成した基板１を抵抗加熱蒸着装置内に装着し、正孔注入層、正孔輸送層、有機発光層、電子注入層を、真空を破らずに順次成膜した。成膜に際して真空槽内圧は１×１０−４Ｐａまで減圧した。正孔注入層は銅フタロシアニン（ＣｕＰｃ）を１００ｎｍ積層した。正孔輸送層は４，４′−ビス［Ｎ−（１−ナフチル）−Ｎ−フェニルアミノ］ビフェニル（α−ＮＰＤ）を２０ｎｍ積層した。発光層は４，４′−ビス（２，２′−ジフェニルビニル）ビフェニル（ＤＰＶＢｉ）を３０ｎｍ積層した。電子注入層はアルミキレート（Ａｌｑ）を２０ｎｍ積層した。
【００８４】
この後、第１電極９のラインと垂直に幅０．１６５ｍｍ、空隙０．０３ｍｍキャップのストライプパターンが得られるマスクを用いて、厚さ２００ｎｍのＭｇ／Ａｇ（１０：１の重量比率）層からなる陰極１１を、真空を破らずに形成した。こうして得られた有機発光素子をグローブボックス内乾燥窒素雰囲気（酸素および水分濃度ともに１ｐｐｍ以下）下において、封止ガラスとＵＶ硬化接着剤を用いて封止した。
【００８５】
［実施例２］
第２パッシべーション層ＳｉＯｘにＦｅ２Ｏ３を添加したことと、蒸発層を形成しないことを除いて、実施例１と同様に有機ＥＬディスプレイを作製した。
【００８６】
［実施例３］
第２パッシべーション層ＬｉＦにＡｌｑ３を添加したことと、蒸発層を形成しないことを除いて、実施例１と同様に有機ＥＬディスプレイ作製した。
【００８７】
［比較例１］
第２パッシべーション層としてノボラック系高分子を用いたことを除いて、比較例１と同様に有機ＥＬディスプレイ作製した。
【００８８】
［比較例２］
第２パッシべーション層ＳｉＯｘをフォトリソグラフ法でパターニングを形成したことを除いて、実施例１と同様に有機ＥＬディスプレイ作製した。
【００８９】
（評価）
各実施例および比較例にて、それぞれカラー有機ＥＬディスプレイを３枚作製し、駆動試験を行った。
【００９０】
（駆動条件）
線順次操作：駆動周波数６０Ｈｚ、デューティ１／６０
１画素当たりの電流量：１００μＡ
【００９１】
（比較方法）
駆動雰囲気８５℃での加速条件にて５００時間の連続駆動を行った後に、ディスプレイパネル内の非発光面積の割合および画素欠陥数を測定した。結果を表１に示す。
【００９２】
【表１】
2006127910.tif 000003
【００９３】
表１から分かるように、第２パッシべーション層が高分子材料である場合（比較例１）には、８５℃の環境において、５００時間後には、画素の発光部分は半分以下になるのに対し、無機材料を用いることによりディスプレイの発光可能面積の維持率が大幅に改善される。一方、フォトリソグラフ法でパターニングを行った場合は欠陥率が大幅に増加する。これに対し、レーザー加工法を用いた場合は、非発光面積の増加および輝度の低下をより良好に抑制することができるとともに画素欠陥を最小限にとどめることができた。また、電極に損傷もきたしていなかった。
【００９４】
本発明の構成で製作したフルカラー有機ＥＬディスプレイパネルは、有機層と直接接触する電極、第２パッシべーション層などに高分子などの材料を用いていない。その為、水分による有機膜の劣化が抑制されるとともに、表示欠陥のなく安定した有機ＥＬディスプレイを作製することが可能となった。
【図面の簡単な説明】
【００９５】
【図１】（ａ）は、本発明における有機エレクトロルミネッセンス（ＥＬ）ディスプレイパネルの断面図である。（ｂ）は、有機ＥＬ層の拡大断面図である。
【図２】（ａ）〜（ｃ）は、本発明における有機エレクトロルミネッセンス（ＥＬ）ディスプレイの製造方法を説明するための図である。
【図３】（ａ）〜（ｃ）は、本発明における有機エレクトロルミネッセンス（ＥＬ）ディスプレイの製造方法を説明するための図である。
【符号の説明】
【００９６】
１    透明な支持基板
２    赤色変換フィルタ
３    緑色変換フィルタ
４    青色変換フィルタ
５    オーバーコート層
６    第１パッシべーション層
７    第１の電極層
８    蒸着層
９    第２パッシべーション層
１０    有機ＥＬ層
１１    第２電極層
１２    ブラックマトリックス
１３    レーザー光
１０１    正孔注入層
１０２    正孔輸送層
１０３    有機発光層
１０４    電子注入層
【図１】
2006127910.tif 000004
【図２】
2006127910.tif 000005
【図３】
2006127910.tif 000006